(57)【要約】【課題】耐疵付き性，耐汚染性，耐温水性が改善され、長期にわたり美麗な表面を維持するステンレス鋼製キッチンシンクを提供する。【解決手段】シンク形状に絞り加工されたステンレス鋼板の表面に、フッ素樹脂塗膜を介し有機・無機複合タイプのクリア塗膜が設けられたキッチンシンクである。クリア塗膜は潤滑性を有する樹脂粉末や艶消し外観を呈する無機粉末を含み、フッ素樹脂塗膜は熱可塑性アクリル樹脂，ポリフッ化ビニリデン樹脂，エポキシ樹脂を主成分としている。樹脂粉末には、フッ素樹脂粉末，ポリエチレン-フッ素樹脂複合粉末，ポリアクリロニトリル樹脂粉末，シリコーンレジン粉末等がある。【選択図】なし【特許請求の範囲】
【請求項１】
シンク形状に絞り加工されたステンレス鋼板を基材とし、潤滑性を有する樹脂粉末及び／又は艶消し外観を呈する無機粉末を含む有機・無機複合クリア塗膜がフッ素樹脂塗膜を介して基材表面に設けられていることを特徴とするキッチンシンク。
【請求項２】
フッ素樹脂塗膜が熱可塑性アクリル樹脂：２０〜５０質量％，ポリフッ化ビニリデン樹脂：４５〜７５質量％，エポキシ樹脂：５〜３５質量％の組成をもつ請求項１記載のキッチンシンク。
【請求項３】
有機・無機複合クリア塗膜のバインダが、アルコキシシランを含むオルガノアルコキシシラン部分加水分解縮合物：２０〜７０質量％，不飽和エチレン性単量体の重合体又は共重合体：２０〜７０質量％，コロイダルシリカ：１０〜６０質量％の組成をもつ請求項１記載のキッチンシンク。
【請求項４】
潤滑性を有する樹脂粉末がフッ素樹脂粉末，ポリエチレン-フッ素樹脂複合粉末，ポリアクリロニトリル樹脂粉末，シリコーンレジン粉末から選ばれた一種又は二種以上である請求項１記載のキッチンシンク。
【請求項５】
フッ素樹脂塗膜がＯＨ基を有する酸化物層を介して基材表面に設けられている請求項１記載のキッチンシンク。
【発明の詳細な説明】
【技術分野】
【０００１】
本発明は、耐疵付き性，耐汚染性，耐温水性を改善する表面処理が施されたステンレス鋼製キッチンシンクに関する。
【背景技術】
【０００２】
ステンレス鋼製キッチンシンクは、ステンレス鋼本来の靭性，弾性等の特性を活用し、不用意に茶碗等の食器を落としても割れ発生に至らない長所を呈する。しかし、表面硬度が低く、疵付き汚れ易いことが欠点である。ステンレス鋼製キッチンシンクは、ステンレス鋼特有の美麗な外観も長所の一つであるが、疵や汚れは外観を著しく損ねる。そのため、耐疵付き性，耐汚染性を改善するため、従来から種々の方法が提案されている。
【０００３】
たとえば、疵を目立たなくするためエンボス加工でステンレス鋼板表面に複数の凹凸を形成させること(特許文献１，２)，無機酸化物からなる膜厚：１００ｎｍ以下の防錆皮膜を形成して汚れ防止を図ること(特許文献３)，膜厚：０.１〜５０μｍの金属酸化物皮膜により耐疵付き性，防汚性を改善すること(特許文献４)等
【特許文献１】特開2001-246433号公報
【特許文献２】特開2004-137796号公報
【特許文献３】特開2001-173056号公報
【特許文献４】特開2004-76071号公報
【発明の開示】
【発明が解決しようとする課題】
【０００４】
エンボス加工で凹凸を付けたキッチンシンクでは、陶器の底面で削られてできる疵は目立たなくなるものの、凸部が疵付くことには変わりない。清掃時にタワシでステンレス鋼板表面を擦ると、タワシの穂先が達する凹部にも細かな疵が付く。すなわち、凹凸付与で疵が目立たなくなるが、耐疵付き性の改善は期待できない。
【０００５】
金属酸化物皮膜を１００ｎｍ以下の薄膜で形成すると、初期防汚性は改善されるが耐久性に問題がある。金属酸化物皮膜の厚膜化により疵が付きにくくなり、親水性が付与され耐防汚性も向上する。しかし、実質的には５μｍ以下の膜厚を得ることしかできない。しかも、金属酸化物皮膜は硬質であるが脆いため、長期にわたって耐疵付き性を維持できない。温水に曝される頻度の高いキッチンシンクでは、密着性低下に起因する皮膜剥離も懸念され、皮膜剥離によって初期の機能を維持できなくなる。
【０００６】
本発明は、このような問題を解消すべく案出されたものであり、フッ素樹脂塗膜を介して有機・無機複合クリア塗膜をステンレス鋼板表面に設けることにより、耐疵付き性，耐汚染性，耐温水性に優れたステンレス鋼製キッチンシンクを提供することを目的とする。
【課題を解決するための手段】
【０００７】
本発明のキッチンシンクは、シンク形状に絞り加工されたステンレス鋼板を基材とし、潤滑性を有する樹脂粉末及び／又は艶消し外観を呈する無機粉末を含む有機・無機複合クリア塗膜がフッ素樹脂塗膜を介し基材表面に設けられていることを特徴とする。基材には、ステンレス鋼板のBA材が通常使用されるが、酸洗，研磨等で表面仕上げすることもできる。
【０００８】
フッ素樹脂塗膜，クリア塗膜の形成は絞り加工の前後何れでも良いが、加工に伴う欠陥導入を考慮するとシンク形状に加工されたステンレス鋼板を前処理し塗装することが好ましい。
フッ素樹脂塗膜は、熱可塑性アクリル樹脂：２０〜５０質量％，ポリフッ化ビニリデン樹脂：４５〜７５質量％，エポキシ樹脂：５〜３５質量％の塗料から成膜される。このフッ素樹脂塗膜に有機・無機複合クリア塗膜が積層される。
フッ素樹脂塗膜の形成に先立って、ＯＨ基を有する酸化物層をステンレス鋼板の表面に設けても良い。酸化物層は、ＳｉＯ2，ＴｉＯ2，ＺｒＯ2，Ａｌ2Ｏ3から選ばれた一種又は二種以上を主成分とし、好ましくは０.０１〜１.０μｍの膜厚で形成される。
【０００９】
有機・無機複合クリア塗膜は、潤滑性を有する樹脂粉末及び／又は艶消し外観を呈する無機粉末をバインダで固定した膜厚：１〜３０μｍの塗膜である。バインダは、アルコキシシランを含むオルガノアルコキシシラン部分加水分解縮合物：２０〜７０質量％，不飽和エチレン性単量体の重合体又は共重合体：２０〜７０質量％，コロイダルシリカ：１０〜６０質量％の組成に調整されている。
【００１０】
潤滑性を有する樹脂粉末にはフッ素樹脂粉末，ポリエチレン-フッ素樹脂複合粉末(ポリエチレン樹脂の粒子表面にフッ素樹脂粒子を結合させた粉末)，ポリアクリロニトリル樹脂粉末，シリコーンレジン粉末の一種又は二種以上が使用され、粒径：１〜３０μｍの樹脂粉末を１〜２０質量％配合することが好ましい。艶消し外観を呈する無機粉末としてはシリカ粒子が一般的であり、艶消しによりゴミ，ブツ等の視認性を低下させると落ち着いた外観を呈する塗膜が得られる。
【発明の効果】
【００１１】
耐疵付き性付与のためにシンク基材を被覆する際、硬質の無機皮膜を形成することが一般的である。しかし、無機皮膜で表面を硬質化しても、耐疵付き性が必ずしも良好にならない。これは、無機皮膜は硬質であるが脆いため、荷重をかけた研磨紙を皮膜表面に押し付けて面内方向に移動させると、皮膜が局部的に破壊され視認性の高い疵が付きやすいことからも理解できる。
【００１２】
皮膜破壊に起因する疵付きの防止策として潤滑性を有する樹脂粉末の配合が考えられるが、クリア感を出すため無機皮膜の膜厚上限を１０μｍ程度にする必要があり、潤滑性発現に必要な量の樹脂粉末を確保できない。そこで、クリア塗膜と耐疵付き性との関係を種々調査・検討した結果、有機・無機複合タイプにすることにより鉛筆硬度：５Ｈ以上のクリア塗膜が得られ、耐疵付き性も大幅に向上することを見出した。
【００１３】
有機・無機複合タイプのクリア塗膜では、シリカ分が多く、アクリルシリコーンの有機成分がある程度含まれるため、無機塗膜としての硬度を十分維持しながら、アクリルシリコーンによって柔軟性が付与されている。そのため、塗膜表面に押し付けた研磨紙を面内方向に移動させても、疵付きの原因である塗膜破壊が生じ難い。しかも、塗膜表面に露出したアクリルシリコーン成分の潤滑作用も期待できる。このようなことから、耐疵付き性が改善されたものと考えられる。
【００１４】
潤滑性を有する樹脂粉末を有機・無機複合タイプのクリア塗膜に配合すると、樹脂粉末の潤滑作用が重畳され耐疵付き性が一層向上する。潤滑性を有する樹脂粉末としてPTFE(ポリテトラフルオロエチレン)，PE(ポリエチレン)-PTFE，PAN(ポリアクリロニトリル)等の樹脂粉末を単独添加しても耐疵付き性が改善されるが、混合添加すると更に耐疵付き性が向上する。
有機・無機複合タイプのクリア塗膜では、塗膜表面に存在するアクリルシリコーン成分により非粘着性が付与されており、サラダ油等の汚れが付着しても塗膜表面との結合力が弱いので流水洗浄で容易に除去される。その結果、防汚性に優れ、長期にわたって美麗な外観が維持される。
【００１５】
耐温水性は、下塗りのフッ素樹脂塗膜により改善される。
密着性向上のため有機樹脂の下塗り塗膜が通常設けられているが、エポキシ樹脂，ポリエステル樹脂，アクリル樹脂等をベースにした塗膜では、満足できる耐温水性が得られない。上塗りのクリア塗膜は、シリカの脱水縮合で造膜されているので多孔質になっており、アクリルシリコーンに起因する撥水性を示すものの温水の浸透を完全に防ぐことはできない。このクリア塗膜の下にエポキシ樹脂，ポリエステル樹脂，アクリル樹脂等の塗膜を設けても、塗膜自体の耐水性が不十分なため耐温水性も劣ると考えられる。
【００１６】
これに対し、フッ素樹脂塗膜は、塗膜自体の耐水性が良好であるので耐温水性にも優れていると考えられる。また、ステンレス鋼板の表面に対するフッ素系樹脂の密着不良も懸念されるが、エポキシ樹脂の配合によって密着性の改善も図られる。ステンレス鋼板とフッ素樹脂塗膜との間にＯＨ基を有する酸化物層を設けることにより塗膜密着性が更に向上するが、酸化物層は耐温水性の向上にも寄与する。
【発明を実施するための最良の形態】
【００１７】
〔基板材料〕
シンク基材には、所定形状に深絞り加工できる材料である限り鋼種に制約を受けるものではないが、具体的にはオーステナイト系，フェライト系等のステンレス鋼板が使用される。ステンレス鋼板は、シンク形状に加工された後、必要に応じアルカリ脱脂，酸洗，リン酸塩処理等の前処理が施される。
場合によっては、Ｓｉ，Ｔｉ，Ｚｒ，Ａｌの水酸化物やアルコキシドの加水分解物，水和酸化物等の酸化物前駆体を水性分とした水性分散液を塗布し、３００℃以下で焼成することにより酸化物層を形成する。
【００１８】
〔下塗り〕
脱脂等の前処理を施したシンク基材に、熱可塑性アクリル樹脂：２０〜５０質量％，ポリフッ化ビニリデン樹脂：４５〜７５質量％，エポキシ樹脂：５〜３５質量％の下塗り塗料を塗布し焼成することによりフッ素樹脂塗膜を形成する。熱可塑性アクリル樹脂／ポリフッ化ビニリデン樹脂の質量比が２０／７５未満になると塗膜密着性が低下し、５０／４５を超えると耐温水性が不足しがちである。また、エポキシ樹脂：５質量％未満では温水環境下での塗膜密着性に劣り、逆に３０質量％を超えると光照射条件下で黄変しやすくなる。
【００１９】
フッ素樹脂塗膜は、０.５〜１５μｍの膜厚で形成することが好ましい。０.５μｍ未満の膜厚では温水環境下の塗膜密着性が不足し、１５μｍを超える厚膜では上塗り塗膜形成後の耐磨耗性が低下する。
フッ素樹脂塗膜は、所定組成のフッ素樹脂塗料をステンレス鋼板の表面にスプレー塗装し、２１０〜２６０℃に１分以上加熱することにより形成される。２１０℃に達しない加熱温度では樹脂の相溶性が不十分となり、２６０℃を超える加熱温度では黄変が著しく進行する。焼付け後の冷却は任意であるが、強制冷却すると結晶化が抑制され、樹脂塗膜に柔軟性が付与される。
【００２０】
〔クリア塗膜〕
フッ素樹脂塗膜を形成した後、潤滑性を有する樹脂粉末及び／又は艶消し外観を呈する無機粉末を含む塗料を塗布し焼き付けることにより、有機・無機複合クリア塗膜を形成する。有機・無機複合クリア塗膜のバインダは、シリカ，オルガノアルコキシシラン，オルガノアルコキシシラン部分加水分解縮合物からなる固形分及び不飽和エチレン性単量体の重合体又は共重合体を水，アルコール等の溶媒に分散混合することにより調製される。
【００２１】
シリカにはコロイダルシリカがあり、高分子量の無水ケイ酸を水，アルコール等の溶媒に分散させた状態で使用される。コロイダルシリカは、平均粒径：１５０ｎｍ以下(更には、３０ｎｍ以下)，配合量：１０〜６０質量％で水，アルコール等の溶媒に分散させることが好ましい。
【００２２】
有機・無機複合バインダに含まれるオルガノアルコキシシラン部分加水分解縮合物は、一般式：Ｒ1Ｓｉ(ＯＨ)3で表されるオルガノヒドロキシシラン又はその部分縮合物であり、一般式：Ｒ1Ｓｉ(ＯＲ2)3で表されるオルガノアルコキシシランを酸性のコロイダルシリカ分散液中で加水分解することにより用意される。式中、Ｒ1は炭素数１〜３のアルキル基，ビニル基，3,4-エポキシシクロヘキシルエチル基，γ-グリシドキシプロピル基，γ-メルカプトプロピル基又はγ-クロロプロピル基、Ｒ2は炭素数１〜４のアルキル基，炭素数１〜４のアルコキシエチル基又はアリール基である。
【００２３】
塗膜硬度を考慮すると、メチルヒドロキシシランが好ましいが、他のオルガノアルコキシシランを少量混合することも可能である。オルガノアルコキシシランの８０質量％以上がメチルヒドロキシシランであることが好ましい。
オルガノアルコキシシラン部分加水分解縮合物の添加量は、バインダ組成物の固形分総量に対して２０〜７０質量％の範囲で選定される。オルガノアルコキシシラン部分加水分解縮合物が２０質量％未満では塗膜の密着性が低下し、逆に７０質量％を超えると耐疵付き性が低下する。
【００２４】
有機・無機複合バインダの有機ソースとなる不飽和エチレン性単量体には、メチルアクリレート，エチルアクリレート，2-エチルヘキシル(メタ)アクリレート，t-ブチル(メタ)アクリレート，2-ヒドロキシメチル(メタ)アクリレート，2-ヒドロキシエチル(メタ)アクリレート，2-ヒドロキシプロピル(メタ)アクリレート，n-ブチル(メタ)アクリレート，イソブチル(メタ)アクリレート，グリシジル(メタ)アクリレート，ジメチルアミノエチル(メタ)アクリレート，ジエチルアミノエチル(メタ)アクリレート，メトキシジエチレングリコール(メタ)アクリレート，メトキシテトラエチレングリコール(メタ)アクリレート，アリル(メタ)アクリレート等のアクリル酸エステルやメタクリル酸エステルが挙げられる。不飽和エチレン性単量体にスチレン等の他の単量体を少量添加することもできる。
【００２５】
不飽和エチレン性単量体の重合体又は共重合体の添加量は、有機・無機複合バインダの固形分総量に対し２０〜７０質量％の範囲で選定される。２０質量％未満の添加量では、造膜可能な膜厚が最高でも数μｍに留まり、熱収縮等で塗膜にクラックが発生することを防止できない。逆に７０質量％を超える添加量では、塗膜硬度が低下して十分な耐疵付き性が得られない。
【００２６】
有機・無機複合バインダの溶媒には、低級脂肪族アルコール，グリコール誘導体等の混合溶媒が使用され、水性コロイダルシリカ等に由来する少量の水を含むこともある。低級脂肪族アルコールには、メタノール，エタノール，プロパノール，イソプロパノール。n-ブタノール，t-ブタノール等がある。グリコール誘導体には、エチレングリコール，プロピレングリコール，ブチレングリコール，エチレングリコールモノエチルエーテル，エチレングリコールモノブチルエーテル，酢酸エチレングリコールモノエチルエーテル等がある。
【００２７】
有機・無機複合バインダは，保存安定性を維持するためｐＨ３〜６.５(更には、ｐＨ３〜５)の範囲に調整することが好ましい。ｐＨ調製には、アンモニア水の他にトリエタノールアミン，ジメチルアミノエーテル等の有機アミン類も使用できる。
有機・無機複合クリア塗膜に含ませる樹脂粉末としては、潤滑性を有する限り樹脂種に制約を受けないが、フッ素樹脂粉末，ポリエチレン-フッ素樹脂複合粉末，ポリアクリロニトリル樹脂粉末，シリコーンレジン粉末等が好適な樹脂粉末である。樹脂粉末は単独添加も可能であるが、複数種の樹脂粉末を混合することにより耐疵付き性が一層向上する。
【００２８】
樹脂粉末は、平均粒径：１〜３０μｍの粉末が好ましい。粒径が１μｍに達しない微粉末では凝集しやすく、有機・無機複合バインダに分散させ難い。逆に粒径が３０μｍを超える樹脂粉末は、塗膜表面に大きな突起となって分布し、摩耗時に脱落しやすくなる。樹脂粉末の添加量は、塗膜全体を基準として１〜２０質量％の範囲で選定する。添加量が１質量％未満では潤滑性向上に有効な樹脂粉末の効果が不十分であり、逆に２０質量％を超えると塗膜のクリア感が損なわれる。
【００２９】
クリア塗膜表面の艶消しによりゴミやブツの視認性を下げ落ち着いた外観を付与するため、艶消し外観を呈する無機粉末を有機・無機複合クリア塗膜に分散させても良い。無機粉末としては、一般的に平均粒径：１〜１０μｍのシリカ粒子が使用される。平均粒径が１μｍ未満の微粉末では塗料に対する分散性が悪く、逆に１０μｍを超える粒径では潤滑性発現に有効な樹脂粉末の特性が損なわれかねない。この種の無機粉末は、塗膜全体を基準として２０質量％以下の割合で添加される。
【００３０】
樹脂粉末，無機粉末を有機・無機複合バインダに配合した塗料をシンク基材に塗布し１５０〜３００℃で焼き付けることにより、乾燥膜厚：１〜３０μｍのクリア塗膜を形成する。１μｍ未満の薄膜では均一塗布が困難であり、３０μｍを越える厚膜では塗膜硬度，ひいては耐疵付き性が低下する。焼付け温度が１５０℃に達しないと有機・無機複合塗膜の縮重合が十分に進展せず密着不良を引き起こしやすいが、３００℃を超えると塗膜にクラックが入り温水環境下での塗膜密着性が低下する虞がある。
【００３１】
このようにしてクリア塗装されたステンレス鋼製キッチンシンクは、耐疵付き性，耐汚染性，耐温水性に優れ、長期にわたって冷水，温水等の流水に曝される環境下でも美麗な外観を維持する。また、白っぽい艶消し調で高級感のある外観を呈するので、システムキッチンとして設置した場合に周辺家具と良く調和し、印象的な厨房環境を醸し出す。
【実施例１】
【００３２】
〔下塗り塗料の調製〕
下塗り用のフッ素樹脂塗料としては、次の二種を用意した。
2007126905.tif 000002
【００３３】
〔上塗り塗料の調製〕
酸性の水性コロイダルシリカ分散液：２１.２ｇ(平均粒径：１０〜２０ｎｍ，固形分：２０質量％)をメタノール性コロイダルシリカ分散液：３８.８ｇ(平均粒径：１０〜２０ｎｍ，固形分：３０質量％)と混合した後、メチルメトキシシラン：１３.９ｇを加え、室温で５時間攪拌することにより加水分解を完了させた。得られた生成物にイソプロパノールを添加し、固形分：２０質量％のコロイダルシリカ，オルガノアルコキシシランの分散液Ａを得た。
【００３４】
他方、メチルメタクリレート：２０ｇ，γ-メタクリロキシプロピルトリメトキシシラン：１０ｇの混合物をイソプロパノール：２０ｇ，エチレングリコールモノブチルエーテル：５０ｇの混合溶媒で希釈し、８０℃で６時間重合させることにより、不飽和エチレン性単量体の重合体又は共重合体として固形分：３０質量％の樹脂溶液Ｂを得た。
【００３５】
分散液Ａ：８３ｇと樹脂溶液Ｂ：２２ｇを混合し、ｐＨ４.５の有機・無機複合バインダを調製した。この有機・無機複合バインダに平均粒径：３μｍのPE-PTFE，平均粒径：１０μｍのPAN，平均粒径：５μｍのシリコーンレジン，平均粒径：３.５μｍのシリカ粒子を加えることにより、有機・無機複合タイプのクリア塗料を用意した。
【００３６】
塗装原板には各種仕上げを施した板厚：０.７ｍｍのSUS304ステンレス鋼板を用い、シンク形状に絞り加工した。成形後のシンク基材をアルカリ脱脂した後、フッ素樹脂塗料を塗布し、２３０℃×１０分の焼付けでフッ素樹脂塗膜を形成した。次いで、クリア塗料をスプレーし、２００℃×２０分の焼成で膜厚：５μｍのクリア塗膜を形成した。
【００３７】
塗装されたステンレス鋼製キッチンシンクの底部から試験片を切り出し、疵付き試験，汚染試験，温水試験に供した。
〔疵付き試験〕
土鍋の底と粗さ，硬さが同じ耐水ペーパを貼り付けた直径：３０ｍｍの金属棒を荷重：１ｋｇで塗膜面に対して直角にセットし、ストローク：５０ｍｍ，１００往復／分の条件で塗膜を金属棒で擦った。１０００往復後に塗膜面を観察し、全面が著しく疵付いた塗膜を×，基板に達する１〜５本の疵が付いた塗膜を△，基板に達する疵はないが疵付きが視認される塗膜を○，基板に達する疵がなく疵付きも目立たない塗膜を◎として耐疵付き性を評価した。
【００３８】
〔汚染試験〕
塗装鋼板にサラダ油：１ｍｌを滴下し、水道水を１分間流しつづけた後、外観を観察した。サラダ油が歴然と残存している塗膜を×，僅かに残存している塗膜を△，残存が検出されなかった塗膜を○として耐汚染性を評価した。
【００３９】
〔温水試験〕
８５℃の温水に塗装鋼板を１６８時間連続浸漬した後、乾燥し、テープ剥離試験で温水環境下での塗膜密着性を調査した。１０面積％以上の剥離が生じた塗膜を×，点状に剥離した塗膜を△，全く剥離しなかった塗膜を○として耐温水性を評価した。
【００４０】
表１の調査結果にみられるように、フッ素樹脂系の下塗り塗膜に有機・無機複合クリア塗膜を積層することにより、耐疵付き性，耐汚染性，耐温水性の全てに優れた特性が付与されている。これに対し、エポキシ変性ポリエステル，アクリル，エポキシ樹脂を下塗りしたステンレス鋼板では、温水環境下で十分な塗膜密着性が得られていない。有機・無機複合クリア塗膜によって優れた耐疵付き性が付与されているが、潤滑性を有する樹脂粉末の配合により耐疵付き性が一層向上している。
【００４１】
2007126905.tif 000003
【実施例２】
【００４２】
板厚：０.７ｍｍのSUS430ステンレス鋼板を塗装原板に使用する外は、実施例１のNo.５と同じ条件下でクリア塗膜を形成し、耐疵付き性，耐汚染性，耐温水性を調査した。この場合にも、フッ素樹脂塗膜に有機・無機複合クリア塗膜を積層することにより、耐疵付き性，耐汚染性，耐温水性の全てに優れた特性が得られた。
【産業上の利用可能性】
【００４３】
以上に説明したように、本発明のキッチンシンクは、フッ素樹脂塗膜を介して有機・無機複合クリア塗膜をステンレス鋼板表面に設けているので、耐疵付き性，耐汚染性，耐温水性に優れ、長期にわたって美麗な表面を維持する製品として重宝される。しかも、白味がかった艶消し調の外観を呈するため、ステンレス鋼特有の冷たい金属感が抑えられ、周辺家具と調和しやすく高級感のある厨房雰囲気を醸し出す。フッ素樹脂塗膜，有機・無機複合クリア塗膜の組合せによりもたらされる特性改善は、キッチンシンクに留まらず、耐温水性が要求される浴槽，浴室の壁，キッチンパネル，キッチン天板，レンジフード等にも応用できる。